ПОЛИОЛЬНЫЕ СМЕСИ, СОДЕРЖАЩИЕ ИНИЦИИРОВАННЫЕ ОРТОЦИКЛОГЕКСАНДИАМИНОМ ПОЛИОЛЫ, ДЛЯ ЖЕСТКИХ ПОЛИУРЕТАНОВЫХ ПЕН

1. Способ получения жесткой полиуретановой пены, включающий:
А) приготовление реакционноспособной смеси, включающей, по меньшей мере:
1) полиольную смесь, содержащую:
2
4
2
4
а) по меньшей мере, 3 мас.% из расчета на массу полиольной смеси инициированного ортоциклогександиамином полиола, имеющего среднюю функциональность больше чем 3,0 и до 4,0 и гидроксильный эквивалентный вес от 90 до 175, причем инициированный ортоциклогександиамином полиол получен реакцией, по меньшей мере, одного С-С-алкиленоксида с ортоциклогександиаминным инициирующим соединением или реакцией, по меньшей мере, одного С-С-алкиленоксида с ортофенилендиамином с последующим гидрированием ароматического кольца фенилендиаминной группы;
2) по меньшей мере, один углеводородный, гидрофторуглеродный, гидрохлорфторуглеродный, фторуглеродный, диалкилэфирный или фторзамещенный диалкилэфирный физический вспенивающий агент;
3) от 0,5 до 1,9 мас.% одного или нескольких третичных аминных катализаторов из расчета на массу компонента 1); и
4) по меньшей мере, один полиизоцианат; и
В) воздействие на реакционноспособную смесь таких условий, что реакционноспособная смесь увеличивается в объеме и отверждается с образованием жесткой полиуретановой пены.
2. Способ по п.1, где реакционноспособная смесь содержит от 0,5 до 0,95 мас.ч одного или нескольких третичных аминных катализаторов из расчета на массу полиольной смеси.
3. Способ по п.1, где реакционноспособная смесь содержит от 1,05 до 1,7 мас.ч одного или нескольких третичных аминных катализаторов из расчета на массу полиольной смеси.
4. Способ по п.1, где полиольная смесь дополнительно содержит:
1b) по меньшей мере, один инициированный ароматическим амином простой полиэфирполиол, имеющий гидроксильный эквивалентный вес от 75 до 560, где массовое отношение компонента 1а) к компоненту 1b) составляет от 99:1 до 10:90 и компоненты 1а) и 1b) вместе составляют от 4 до 50 мас.% полиольной смеси;
2) по меньшей мере, один углеводородный, гидрофторуглеродный, гидрохлорфторуглеродный, фторуглеродный, диалкилэфирный или фторзамещенный диалкилэфирный физический вспенивающий агент; и
3) по меньшей мере, один полиизоцианат; и
В) воздействие на реакционноспособную смесь таких условий, что реакционноспособная смесь увеличивается в объеме и отверждается с образованием жесткой полиуретановой пены.
5. Способ по п.4, где ароматический амин представляет собой толуолдиамин или о-фенилендиамин.
6. Способ по п.1, где полиольная смесь дополнительно содержит от 30 до 70 мас.% из расчета на массу полиольной смеси инициированного не-амином простого полиэфирполиола, имеющего среднюю гидроксильную функциональность от 4,2 до 7 и гидроксильный эквивалентный вес от 100 до 175.
7. Способ по п.4, где полиольная смесь дополнительно содержит:
1с) от 30 до 70 мас.% из расчета на массу полиольной смеси инициированного не-амином простого полиэфирполиола, имеющего среднюю гидроксильную функциональность от 4,2 до 7 и гидроксильный эквивалентный вес от 100 до 175.
8. Жесткая пена, полученная способом по пп.1-7.